La présente invention concerne des procédés pour augmenter la viscosité et diminuer les pertes en fluide des saumures aqueuses, et des fluides aqueux d'entretien des puits ainsi préparés. Des milieux aqueux épaissis, en particulier ceux contenant des sels solubles, sont communément utilisés comme fluides d'entretien des puits, tels que des fluides de forage, des fluides de reconditionnement, des fluides de conditionnement, des fluides pour "packer" (garnitures d'étanchéité), des fluides de traitement des puits, des fluides de traitement des formations souterraines, des fluides d'espacement, des fluides pour l'abandon des puits et d'autres fluides aqueux dont on désire augmenter la vis- cosité. On sait utiliser des substances polymères hydrophi- les telles que l'hydroxyéthyl cellulose (HEC) et des gommes de xanthane comme agents épaississants pour les milieux aqueux utilisés dans ces fluides d'entretien des puits. Cependant, ces polymères ne sont pas facilement hydratés, solvatés ou dispersés dans certains systèmes aqueux en l'ab- sence de températures élevées et/ou d'un malaxage sous ci- saillement important pendant de longues périodes de temps. Par exemple, les polymères d'hydroxyéthyl cellulose sont peu hydratés, solvatés ou dispersés à la température ambiante dans des solutions aqueuses contenant un ou plusieurs sels hydrosolubles de cations multivalents, telles que des saumures denses ayant une densité supérieure à environ 1,392 kg/dm3 qui sont utilisées dans les fluides d'entretien des puits. D'autres polymères, tels qu'une gomme de xanthane, requiè- rent des températures élevées même dans des solutions de densité inférieure. Dans de nombreux cas, comme par exemple dans des opérations de reconditionnement, l'équipement dis- ponible pour préparer les fluides d'entretien des puits ne se prête pas lui-même à un malaxage à haute température. Dans des opérations d'entretien des puits o l'on dés-ire un fluide d'entretien des puits sans solides, comme dans certaines opérations de conditionnement, le fluide ne peut pas circuler dans le sondage pour augmenter la température du fluide. C'est ainsi qu'on a l'habitude d'envoyer le fluide "par touches" dans le sondage à l'endroit requis pour exécuter l'opération de conditionnement. La tempéra- ture/le sondage est suffisante pour permettre au polymère de s'hydrater lorsque le fluide contient un ou plusieurs polymères hydrophiles. Mais, on a observé que dans bien des cas le polymère formait une sphère ou une masse de polymère hydraté contenant une teneur élevée en polymère. Cette sphère de polymère hydraté empêche alors le polymère d'augmenter la viscosité de la totalité de la saumure et/ou de diminuer la perte de fluide de la totalité de la saumure, mais en outre elle obture les perforations dans le puits et forme des bouchons dans le puits lorsque le fluide circule en dehors du puits. L'invention a donc pour objet de fournir un nouveau procédé de production, à l'intérieur d'un sondage, d'un MvrDilea milieu aqueux homogène contenant un ou plusieurs pblymres I qui ne s'hydratent pas en milieu aqueux à température ambiante. L'invention a encore pour objet de fournir un fluide d'entretien des puits, aqueux, amélioré, contenant un polymère, qui produit une dispersion homogène de poly- mère hydraté lorsqu'il est soumis à un vieillissement sta- tique dans un sondage. Enfin, l'invention a pour objet de fournir un pro- cédé d'utilisation de polymères hydrophiles dans des fluides d'entretien des puits. Ces buts et d'autres encore apparaîtront mieux à la lecture de la description ci-après. Dans un mode de mise en oeuvre de l'invention, on réalise un procédé pour produire, à l'intérieur d'un sondage, une solution aqueuse homogène, visqueuse, ce procédé consis- tant à ajouter à la solution (1) un polymère hydrophile qui augmente la viscosité de la solution à la température ambiante et (2) un polymère hydrophile qui n'augmente pas notablement la viscosité de la solution à la température ambiante, mais s'hydrate dans cette solution à une température élevée pour augmenter la viscosité de la solu- tion, puis à mélanger la solution contenant les polymères pour augmenter la viscosité de la solution, à pomper la solution à l'endroit désiré dans le sondage et à laisser vieillir la solution pour permettre aux deux polymères de s'hydrater complètement dans la solution par suite de la température élevée du sondage. Dans un autre mode de mise en oeuvre de l'inven- tion, on fournit un fluide d'entretien des puits qui est caractérisé par une viscosité beaucoup plus élevée lorsqu'il a vieilli à une haute température qu'avant le vieillissement, et qui comprend une solution aqueuse, un polymère hydrophile qui n'augmente pas la viscosité de la solution de façon appréciable à la température ambiante, mais qui s'hydrate dans la solution et la rend plus visqueuse à température élevée, et un polymère hydrophile qui s'hydrate dans la solution et la rend plus visqueuse à la température ambiante, en une quantité suffisante pour maintenir en sus- pension l'autre polymère qui ne s'hydrate pas à la tempéra- ture ambiante. Le fluide d'entretien des puits selon l'invention requiert une solution aqueuse, un premier polymère hydrophile (désigné ci-après par FHP) qui ne s'hydrate pas de façon appréciable dans la solution et ne la rend donc pas visqueuse à température ambiante, mais qui s'hydrate dans la solution et la rend visqueuse à température élevée, et un second poly- mère hydrophile (désigné ci-après/iS9P) qui s'hydrate dans la solution et la rend visqueuse à température ambiante. C'est ainsi que le SHP confère à la solution une viscosité initiale qui lui permet de maintenir en suspension le FHP, de telle sorte que le FHP ne s'hydrate pas sous forme d'un agglomé- rat de particules qui se sépare de la solution par vieillis- sement statique à température élevée. La solution aqueuse utilisée peut être toute solution qui présente les caractéristiques désirées d'un fluide d'entretien des puits, telles que la densité, un effet minimal sur la formation, etc., et pour laquelle un FHP et un SHP peuvent être trouvés. Dans un mode de mise en oeuvre de l'invention, la solution aqueuse contient un sel choisi parmi le chlo- rure de calcium, le bromure de calcium, le bromure de zinc et leurs mélanges, et a une densité comprise entre environ et 1,279/2,285 kg/dm3. Des solutions représentatives, mais non limitatives, sont indiquées dans le tableau I. Les solu- tions dont la densité est comprise entre 1,279 et 1,797 kg/dm3 environ contiennent un sel choisi parmi le chlorure de cal- cium, le bromure de calcium et leurs mélanges. Les solutions dont la densité est comprise entre environ 1,797 et 2,285 kg/dm3 contiennent du bromure de zinc et un sel choisi parmi le chlorure de calcium, le bromure de calcium et leurs mélanges. Les solutions dont la densité est comprise entre environ 1,690 et 1,797 kg/dm3 peuvent être formulées de façon à contenir du bromure de zinc et du chlorure de cal- cium, du bromure de calcium ou leurs mélanges. Dans toutes ces solutions, le FHP peut être du polymère XC, défini ci- apres. TABLEAU I Densité % % % s kg/ctm3 CaC12 CaBr2 ZnBr2 H20 1,279 29,2 0 0 70,8 1,380 37,6 0 0 62,4 1,690 0 53 4 47 1,785 16,3 43,2 0 40,5 1,844 4,4 32,9 24,0 38,7 1,904 0 38,7 24,6 36,7 2,082 0 29,1 41,3 29,6 2,285 0 20 57 23 Le polymère XC est l'hétéropolysaccharide pro- duit par la bactérie Xanthomonas campestris à partir d'une solution de nutrition contenant un hydrate de carbone appro- prié. C'est un polymère de gomme de xanthane bien connu, qu'on peut utiliser dans différents cas pour rendre les milieux aqueux plus visqueux. (Voir par exemple le brevet US n0 3 988 246). Le polymère XC ne s'hydrate dans des sau- mures denses et n'augmente la viscosité de ces saumures, telles que représentées sur le tableau I, que très légère- ment ou pas du tout à température ambiante. A une tempéra- ture supérieure à 54,50C, le polymère XC s'hydrate dans ces solutions. Si la solution est agitée aux températures éle- vées, le polymère XC s'hydrate en produisant une solution visqueuse, homogène. Mais au vieillissement statique, le polymère XC s'hydrate sous la forme d'une masse de particu- les produisant une "boule" ou "sphère" et une solution de faible viscosité. Dans les solutions ayant une densité supérieure à environ 1,725 kg/dm3, le FHP peut être l'hydroxyéthyl cellulose (HEC). C'est ainsi que dans des solutions conte- nant un sel choisi parmi le chlorure de calcium, le bromure de calcium et leurs mélanges, ayant une densité comprise entre environ 1,725 et 1,797 kg/dm3, l'HEC ne s'hydrate pas à la température ambiante, mais s'hydrate facilement à des températures supérieures à 54,4WC. L'hydroxyéthyl cellulose est également un FHP approprié dans des solutions contenant du bromure de zinc et un sel choisi parmi le chlorure de calcium, le bromure de calcium et leurs mélanges, ayant une densité comprise entre environ 1,701 et 2,285 kg/dm3. L'hydroxyéthyl cellulose est un renforçateur de viscosité bien connu pour les milieux aqueux (voir par exemple le brevet US n0 3 852 201). Les polymères d'HEC sont des substances solides, en particules, qui sont solu- bles dans l'eau ou dispersables dans l'eau et qui, en solu- tion ou en dispersion dans un milieu aqueux, augmentent la viscosité du système. Les polymères d'HEC sont généralement des substances non-ioniques, solubles dans l'eau, à rende- ment élevé, qu'on produit en traitant la cellulose par l'hydroxyde de sodium, puis en faisant réagir le produit obtenu avec l'oxyde d'éthylène. Chaque unité d'anhydroglu- cose dans la molécule de cellulose contient 3 groupes hydroxy réactifs. Le degré de substitution (D.S.) désigne le nombre moyen de positions hydroxy sur l'unité d'anhydro- glucose qui ont réagi avec l'oxyde d'éthylène. Le D.S. maximal est de 3. La substitution moléculaire (M.S.) est définie comme le nombre moyen de molécules d'oxyde d'éthy- lène qui ont réagi avec chaque unité d'anhydroglucose. Une fois qu'un groupe hydroxyéthyle est fixé à une unité, il peut ensuite réagir avec une autre molécule d'oxyde d'éthy- lène. Une bonne solubilité dans l'eau est obtenue pour une valeur de D.S. comprise entre environ 0,75 et 1,75 et une valeur de M.S. comprise entre environ 1,75 et 3,0. Dans des solutions ayant une densité inférieure à environ 1,725 kg/dm3, contenant un sel choisi parmi le chlorure de calcium, le bromure de calcium et leurs mélan- ges, le SHP peut être l'hydroxyéthyl cellulose. L'HEC s'hydrate facilement dans ces solutions et les rend plus visqueuses à température ambiante. Des solutions ayant une densité comprise entre environ 1,725 et 1,797 kg/dm3, contenant un sel choisi parmi le chlorure de calcium, le bromure de calcium et leurs mélanges, et des solutions ayant une densité com- prise entre environ 1,725 et 2,285 kg/dm3, contenant du bromure de zinc et un sel choisi parmi le chlorure de calcium, le bromure de calcium et leurs mélanges, sont très difficiles à rendre plus visqueuses à température ambiante. Mais dans les demandes de brevets US n0 119 805 du 8 février 1980 et no 146 286 du 5 mai 1980, on a montré que l'HEC peut être activée pour faire en sorte de s'hydrater facilement dans ces saumures et de les rendre plus visqueuses à tempé- rature ambiante. C'est ainsi que pour ces solutions, l'HEC est un SHP efficace à condition d'être activée. Des exemples de compositions de SHP utilisables dans la présente invention, comme indiqué dans la demande de brevet US n' 119 805 du 8 février 1980, comprennent: l'hydroxyéthyl cellulose, un agent solvatant constitué d'un liquide organique polaire, miscible à l'eau, qui, lorsqu'il est uniformément mélangé avec l'HEC dans un rap- port pondérai HEC/agent solvatant de 1:2, produit un mélange ne contenant pas d'agent solvatant liquide libre après un repos d'une semaine à température ambiante dans un récipient scellé, et un diluant constitué d'un liquide organique qui n'est pas un agent solvatant. Comme agents solvatants préférés, on peut citer l'éthylène glycol, le glycérol, les propane glycols, les butane glycols et leurs mélanges. Les diluants préférés sont l'isopropanol et les éthers d'alkyle inférieur de l'éthylène glycol, tels que l'éther de n-propyle de l'éthylène glycol, l'éther de n-butyle de l'éthylène glycol, l'éther d'isobutyle de -l'é- thylène glycol, et similaires. Cette composition de SHP contient de préférence environ 15 à 25% d'HEC, environ 15 à 50% d'agent solvatant et environ 25 à 70% de diluant. D'autres exemples de com- positions de SHP qui sont utilisables dans la présente invention, comme indiqué dans la demande de brevet US n' 146 286 du 5 mai 1980, comprennent: l'HEC, un liquide aqueux, et un liquide organique soluble dans l'eau, qui, lorsqu'il est uniformément mélangé avec l'HEC dans un rap- port pondéral HEC/liquide organique de 1:2, produit un ne pas mélange/contenant/de liquide libre après un repos d'une semaine à température ambiante dans un récipient scellé. Comme exemples de liquide organique, on peut citer l'iso- propanol et l'éther d'alkyle inférieur de l'éthylène gly- col tel que le 2-éthoxyéthanol, le 2-propoxyéthanol, le 2-butoxyéthanol et similaires. Le liquide aqueux peut être l'eau ou une solution acide, mais c'est de préférence une solution basique ayant une teneur en hydroxyde dissous inférieure à environ 3N. Cette composition de SHP contient de préférence environ 15 à 25% d'HEC, environ 15 à 30% de liquide aqueux et environ 45 à 70% du liquide organique soluble dans l'eau. La concentration en SHP dans les fluides d'entre- tien des puits selon l'invention doit être uniquement suffi- sante pour produire une viscosité qui maintienne le FHP en suspension et en dispersion lorsque le fluide d'entretien des puits est vieilli à l'état statique à une température élevée dans le sondage. De préférence, la concentration est suffisante pour fournir au fluide une viscosité apparente API d'au moins 0,1 Pa.s (soit 100 centipoises). La concentra- tion maximale ne devrait être limitée que par la viscosité maximale du fluide qui peut être pompé vers le bas du son- dage, avec l'équipement existant sur le site du puits. La concentration en FHP dans le fluide d'entretien des puits dépend de la viscosité désirée après que le fluide a été vieilli statiquement à température élevée. Plus le fluide contient de FHP, plus la viscosité est élevée après vieillissement. De préférence, la concentration en FHP est comprise entre environ 1,426 et 28,53 kg/m3, de préférence entre 2,85 et 14,26 kg/m3. Une autre caractéristique de la présente invention réside dans le fait que des solutions homogènes très vis- queuses peuvent être obtenues dans un sondage à l'emplace- ment désiré et à la température régnant dans un sondage o des solutions de la technique antérieure seraient trop vis- queuses à préparer et à pomper depuis la surface. On peut mettre en oeuvre le procédé de la présente invention en préparant le fluide d'entretien des puits cons- titué du liquide aqueux, du FHP et du SHP, en mélangeant le fluide pour permettre au SHP de s'hydrater et d'augmenter suffisamment la viscosité du fluide pour maintenir le FHP en suspension, en pompant le fluide jusqu'à l'emplacement désiré dans un sondage et en laissant vieillir le fluide à la température régnant dans le sondage. Le terme "homogène" utilisé ici se rapporte au volume global du fluide d'entretien des puits, étant donné que le FHP s'hydrate dans le fluide dans la zone limitée dans laquelle il est en suspension et qu'ainsi le fluide visqueux d'entretien des puits, après un vieillissement dans le sondage, pourrait être considéré comme une suspen- sion visqueuse du polymère hydraté et, à une échelle micros- copique, ne pas apparaître homogène. Un simple essai pour déterminer si un polymère hydrophile fonctionne comme un FHP ou un SHP dans un milieu aqueux particulier est effectué comme suit: 1. on mélange ensemble le milieu aqueux et le polymère hydrophile à la température ambiante pendant une heure; et 2. on agite le milieu aqueux contenant le poly- mère pendant une nuit à une température com- prise entre environ 54,4 et 121'C, de préfé- rence à la température supposée régner dans le sondage. Si le polymère rend facilement le milieu aqueux plus visqueux à la température ambiante, il peut alors être utilisé comme SHP. Si le polymère n'augmente pas la visco- sité de façon appréciable à la température ambiante et augmente la viscosité à température élevée, il peut alors être utilisé comme FHP. Si le polymère n'augmente pas la viscosité à température élevée, il ne peut pas être utilisé dans les fluides d'entretien des puits et dans le procédé de l'invention. D'autres polymères hydrophiles utilisables selon l'invention peuvent être choisis parmi les dérivés cellulo- siques, les dérivés d'amidon dispersables dans l'eau, d'autres gommes de polysaccharides, des polymères et copo- lymères acryliques, synthétiqueset similaires. Comme exem- ples de dérivés cellulosiques, on peut citer les éthers de carboxyalkyl cellulose, tels que la carboxyméthyl cellulose et la carboxyéthyl cellulose; les éthers d'hydroxyalkyl cellulose tels que l'hydroxypropyl cellulose; et les éthers mixtes de cellulose tels qu'une carboxyalkyl hydroxyalkyl cellulose, comme la carboxyméthyl hydroxyéthyl cellulose; les alkyl hydroxyalkyl celluloses, comme la méthyl hydroxyé- thyl cellulose ou la méthyl hydroxypropyl cellulose; les alkyl carboxyalkyl celluloses, comme l'éthyl carboxyméthyl cellulose (voir le brevet US n 4 110 230). Comme exemples de dérivés d'amidon, on peut citer les éthers de carboxyal- kyl amidon tels que le carboxyméthyl amidon et le carboxyé- thyl amidon; les éthers d'hydroxyalkyl amidon tels que l'hydroxyéthyl amidon et l'hydroxypropyl amidon; et les éthers mixtes tels que les carboxyalkyl hydroxyalkyl ami- dons, notamment le carboxyméthyl hydroxyéthyl amidon; les alkyl hydroxyalkyl amidons, comme le méthyl hydroxyéthyl amidon; les alkyl carboxyalkyl amidons, comme l'éthylcar- boxyméthyl amidon, Comme exemples de gommes de polysaccha- rides, on peut citer: d'autres biopolymères tels que d'au- tres gommes de Xanthomonas (xanthanes); des gommes de galac- tomannanes, telles que la gomme de guar, la gomme de caroube, la gomme de tara; les gommes de glucomannanes; et leurs déri- vés, en particulier les dérivés hydroxyalkylés (voir les brevets US n 4 021 355 et n 4 105 461). En particulier, on peut utiliser la gomme de guar comme SHP dans des solutions ayant une densité au plus égale à 1,690 kg/dm3 environ, contenant du chlorure de calcium, du bromure de calcium ou des mélanges de ces deux substances. Les exemples non limitatifs suivants sont donnés à titre d'illustration de l'invention. Toutes les mesures des propriétés physiques ont été effectuées selon les métho- des d'essai API publiées dans "Standard Procedure for Testing Drilling Fluid", API RP 133, 7e édition, avril 1978. EXEMPLE 1 On a mélangé une solution aqueuse ayant une den- sité de 1,785 kg/dm3, contenant 16,3% de chlorure de cal- cium, 43,2% de bromure de calcium et 40,5% d'eau, avec les polymères indiqués dans 1-e tableau II, pendant 5 minutes sur un malaxeur Multimixer à la température ambiante (24 C). Après avoir obtenu les valeurs rhéologiques API, on a travaillé les fluides à la température ambiante pendant minutes et on a évalué la rhéologie API. Puis on a vieilli statiquement les fluides à 740C pendant 18 heures, refroidi à la température ambiante et évalué. Les données obtenues sont rapportées dans le tableau II. Les données indiquent que la composition de SHP a rendu facilement cette solution plus visqueuse en pro- duisant un fluide très visqueux à la température ambiante. Le FHP n'a pas renforcé la viscosité de cette solution à la température ambiante, eten raison. d'une grosse sphère de polymère hydraté formée au vieillissement statique à chaud, a développé une faible viscosité après chauffage. Le fluide contenant à la fois le FHP et la composition de SHP, selon l'invention, a présenté une faible viscosité à la tempéra- ture ambiante et une viscosité très élevée après un vieil- lissement statique. Le FHP utilisé dans cet exemple était le Natrosol 250 HHR, une hydroxyéthyl cellulose, produit de Hercules Inc. Le SHP utilisé dans cet exemple était une composition contenant 20% d'hydroxyéthyl cellulose Natrosol 250 HHR, % de glycérol, 54,6% d'isopropanol et 0,4% de CAB-O-SIL M5. La concentration indiquée dans le tableau Il est expri- mée par rapport à une base d'HEC active à 100%. TABLEAU II RHEOLOGIE API Après 5 minutes sur le malaxeur Multimixer 600 > 300 Après 1 heure à température ambiante 3 600 > 300 Après 18 heures à 74oC 3 600 > 300 11,41 0 11,41 300 300 135 300. 205 ,70 11,41 0 11,41 11,41 1,5 300 58 29 0 21 300 0 116* * Obtenue sur le liquide décanté, sépare de la grosse boule d'HEC. Me Co Co Lad rv en kg/m3 SHP kg/m3 FHP kg/m3 totaux HEC ,70 EXEMPLE 2 On a mélangé une solution aqueuse ayant une den- sité de 1,904 kg/dm3, contenant 38,7% de bromure de calcium, 24,6% de bromure de zinc et 36,7% d'eau, avec 8,56 kg/m3 d'hydroxyéthyl cellulose Natrosol 250 HHR comme dans l'exem- ple 1. Au vieillissement statique à chaud, il s'est formé une grosse masse d'HEC hydratée sur la surface de la solu- tion. En mélangeant cette solution avec 2,85 kg/m3 de Natrosol 250 HHR et 5,7 kg/m3 (sur une base HEC 100% active) de la composition de SHP utilisée dans l'exemple 1, on a obtenu un fluide d'entretien des puits qui, au vieillisse- ment statique à chaud, produisait un fluide-visqueux homo- gène. EXEMPLE 3 On a mélangé une solution aqueuse ayant une den- sité de 1,38 kg/dM3, contenant 37,6% de chlorure de cal- cium et 62,4% d'eau avec les polymères indiqués dans le tableau III, pendant 15 minutes sur un malaxeur Multimixer et on a travaillé à température ambiante pendant 45 minu- tes. Après avoir obtenu les valeurs Théologiques API, on a vieilli statiquement les fluides pendant 16 heures à 650C, refroidi à la température ambiante et évalué. Les données * sont rapportées dans le tableau III. Les données indiquent que l'HEC a rendu facile- ment cette solution visqueuse à la température ambiante et s'est montréeun SHP efficace. Le polymère XC n'augmentait pas la viscosité de cette solution à la température ambiante, et au vieillissement statique s'hydratait sous la forme d'une masse de polymère dans le fond du récipient. Le fluide d'entretien des puits contenant l'HEC et le poly- mère XC présentait une viscosité initiale due à l'hydrata- tiondel'HEC et une viscosité très élevée après un vieillis- sement statique à chaud due à une hydratation combinée de 1'- HEC et des polymères XC. TABLEAU III RHEOLOGIE API Apres 1 heure à température ambiante 600 > 300 Apres 16 heures à 65 C 3 600 > 300 24 229 8 0 30 23 300 16 1 On peut mettre en oeuvre l'invention sous d'au- tres formes spécifiques sans se départir de son esprit ou de ses caractéristiques essentielles. Les présents modes de mise en oeuvre doivent donc être considérés à tous points de vue comme illustratifs et non limitatifs de l'invention et il est clair que l'on peut procéder à des modifications sans sortir du cadre de celle-ci. SHP kgm 3 Natrosol 250 HHR ,70 ,70 FHP kg/m3 Polymère XC 8,56 8,56 REVENDICATIONS 1. Procédé de production, à l'intérieur d'un sondage, d'une solution aqueuse, visqueuse, homogène, contenant un ou plusieurs polymères hydrophiles qui ne s'hydratent pas dans la solution aqueuse à la température ambiante, caractérisé en ce qu'il consiste à: a. ajouter à cette solution un polymère hydro- phile en une quantité suffisante pour augmenter la visco- sité de la solution à la température ambiante; b. ajouter à cette solution un polymère hydro- phile qui n'augmente pas la viscosité de la solution de façon appréciable à la température ambiante, mais qui s'hydrate dans la solution à une température élevée en augmentant la viscosité de la solution; c. mélanger la solution contenant les polymè- res pour permettre au polymère du stade (a) d'augmenter la viscosité de cette solution; d. pomper la solution contenant les polymères jusqu'à l'emplacement désiré dans un sondage; et e. laisser vieillir cette solution contenant les polymères, les polymères s'hydratant alors totalement par suite de la température élevée du sondage en produisant la solution homogène visqueuse. 2. Procédé selon la revendication 1, caractérisé en ce que le polymère hydrophile du stade (a) est l'hydroxyé- thyl cellulose. 3. Procédé selon la revendication 2, caractérisé en ce que le polymère hydrophile du stade (b) est un poly- mère XC. 4. Procédé selon la revendication 3, caractérisé en ce que la solution aqueuse contient un sel choisi parmi le chlorure de calcium, le bromure de calcium et leurs mélanges et a une densité comprise entre environ 1, 279 et 1,797 kg/dm3. 5. Procédé selon la revendication 3, caractérisé en ce que la solution contient un sel choisi parmi le chlorure de calcium, le bromure de calcium, le bromure de zinc et leurs mélanges, et a une densité comprise entre environ 1,279 et 2,285 kg/dm3. 6. Procédé selon la revendication 1, caractérisé en ce que la solution aqueuse a une composition telle que l'hydroxyéthyl cellulose ne s'hydrate pas dans cette solu- tion à la température ambiante. 7. Procédé selon la revendication 6, caractérisé en ce que le polymère hydrophile du stade (a) est l'hydroxyé- thyl cellulose qui a été activée pour s'hydrater dans la solution à la température ambiante. 8. Procédé selon la revendication 7, caractérisé en ce que le polymère hydrophile du stade (b) consiste essentiellement en de l'hydroxyéthyl cellulose. 9. Procédé selon la revendication 8, caractérisé en ce que la solution aqueuse contient un sel choisi parmi le chlorure de calcium, le bromure de calcium et leurs mélanges. 10. Procédé selon la revendication 8, caractérisé en ce que la solution contient un sel choisi parmi le chlo- rure de calcium, le bromure de calcium, le bromure de zinc et leurs mélanges. 11. Procédé selon la revendication 10, caractérisé en ce que la solution a une densité comprise entre environ 1,701 et 2,285 kg/dm3. 12. Procédé selon la revendication 9, caractérisé en ce que la solution a une densité comprise entre environ 1,725 et 1,797 kg/dm3. 13. Fluide d'entretien des puits, ayant une visco- sité beaucoup plus élevée après vieillissement à une tempé- rature élevée qu'avant vieillissement, caractérisé en ce qu' il comprend: a. une solution aqueuse; b. un polymère hydrophile en une quantité suffi- sante pour augmenter la viscosité de cette solution à la température ambiante; et c. un polymère hydrophile qui n'augmente pas la viscosité de façon appréciable à la température ambiante, mais qui s'hydrate dans cette solution à une température élevée pour augmenter la viscosité de la solution. 14. Fluide d'entretien des puits selon la revendi- cation 13, caractérisé en ce que le polymère hydrophile en (b) est l'hydroxyéthyl cellulose. 15. Fluide d'entretien des puits selon la revendi- cation 14, caractérisé en ce que le polymère hydrophile en (c) est le polymère XC. 16. Fluide d'entretien des puits selon la revendi- cation 15, caractérisé en ce que la solution aqueuse con- tient un sel choisi parmi le chlorure de calcium, le bro- mure de calcium et leurs mélanges. 17. Fluide d'entretien-des puits selon la revendi- cation 15, caractérisé en ce que la solution aqueuse con- tient un sel choisi parmi le chlorure de calcium, le bromure de calcium et le bromure de zinc. 18. Fluide d'entretien des puits selon la revendi- cation 17, caractérisé en ce que la solution aqueuse a une densité comprise entre environ 1,279 et 2,285 kg/dm3. 19. Fluide d'entretien des puits selon la revendi- cation 16, caractérisé en ce que la solution aqueuse a une densité comprise entre environ 1,279 et 1,797 kg/dm3. 20. Fluide d'entretien des puits selon la revendi- cation 13, caractérisé en ce que la solution aqueuse con- tient un sel choisi parmi le chlorure de calcium, le bromure de calcium, le bromure de zinc et leurs mélanges, et en ce que cette solution a une densité comprise entre environ 1,725 et 2,285 kg/dm3. 21. Fluide d'entretien des puits selon la revendi- cation 20, caractérisé en ce que le polymère hydrophile en (c) est l'hydroxyéthyl cellulose. 22. Fluide d'entretien des puits selon la revendi- cation 21, caractérisé en ce que le polymère hydrophile en (b) est de l'hydroxyéthyl cellulose qui a été activée de façon à s'hydrater dans cette solution à la température ambiante.